(57)【要約】      （修正有）【課題】光学フィルム上に粘着剤層を形成する粘着型光学フィルム等の製造にあたって、外観不具合のない粘着剤層等の被膜層を製造することができる被膜フィルムの製造方法の提供。【解決手段】基材フィルムの少なくとも片面に、被膜溶液を塗工する工程（１）および乾燥処理を施して、脱溶剤により被膜層を形成する工程（２）を含む、被膜フィルムの製造方法において、乾燥工程（２）は、空気取り込み口と排気口を有する乾燥オーブンにより行い、かつ、乾燥オーブン中で脱溶剤により被膜層を形成するまでは、基材フィルムに塗工された粘着剤溶液に結露が生じないように、前記基材フィルムの温度を、乾燥オーブンに取り込まれる空気の雰囲気環境における結露点以上であり、かつ被膜溶液中の溶剤の沸点以下の温度に制御することを特徴とする被膜フィルムの製造方法。【選択図】なし【特許請求の範囲】
【請求項１】
基材フィルムの少なくとも片面に、被膜材料および溶剤を含有する被膜溶液を塗工する工程（１）および前記被膜溶液に乾燥処理を施して、脱溶剤により被膜層を形成する工程（２）を含む、被膜フィルムの製造方法において、
乾燥工程（２）は、空気取り込み口と排気口を有する乾燥オーブンにより行い、
かつ、乾燥オーブン中で脱溶剤により被膜層を形成するまでは、基材フィルムに塗工された粘着剤溶液に結露が生じないように、乾燥オーブン中における前記基材フィルムの温度を、乾燥オーブンに取り込まれる空気の雰囲気環境における結露点以上であり、かつ被膜溶液中の溶剤の沸点以下の温度に制御することを特徴とする被膜フィルムの製造方法。
【請求項２】
乾燥オーブンの温度は、基材フィルムの温度が、乾燥オーブンに取り込まれる空気の雰囲気環境温度よりも、少なくとも５℃を超えて高い温度になるように設定することを特徴とする請求項１記載の被膜フィルムの製造方法。
【請求項３】
基材フィルムが離型フィルムであり、被膜材料が粘着剤であり、
離型フィルムに、塗工工程（１）、乾燥工程（２）を施して、
離型フィルムに形成された粘着剤層を、光学フィルムに転写する工程（３）をさらに含み、
粘着剤型光学フィルムを製造することを特徴とする請求項１または２記載の被膜フィルムの製造方法。
【請求項４】
基材フィルムが光学フィルムであり、被膜材料が粘着剤であり、
光学フィルムに、塗工工程（１）、乾燥工程（２）を施して、粘着剤層を形成して、粘着型光学フィルムを製造することを特徴とする請求項１または２記載の被膜フィルムの製造方法。
【請求項５】
粘着剤が、ベースポリマーおよび架橋剤を含むことを特徴とする請求項３または４記載の被膜フィルムの製造方法。
【請求項６】
ベースポリマーが、アクリル系ポリマーであることを特徴とする請求項５記載の被膜フィルムの製造方法。
【請求項７】
架橋剤が、水と反応性を有する化合物であることを特徴とする請求項５または６記載の被膜フィルムの製造方法。
【請求項８】
水と反応性を有する化合物が、イソシアネート化合物であることを特徴とする請求項７記載の被膜フィルムの製造方法。
【請求項９】
被膜材料が光学機能材料であり、被膜層として光学機能層を形成して、光学機能性フィルムを製造することを特徴とする請求項１または２記載の被膜フィルムの製造方法。
【請求項１０】
光学機能材料が液晶材料であり、被膜層として光学補償層を形成することを特徴とする請求項９記載の被膜フィルムの製造方法。
【請求項１１】
光学機能材料がハードコート材料であり、被膜層としてハードコート層を形成することを特徴とする請求項９記載の被膜フィルムの製造方法。
【請求項１２】
請求項１〜１１のいずれかに記載の製造方法により得られた被膜フィルム。
【請求項１３】
請求項３〜８のいずれかに記載の被膜フィルムの製造方法により得られた粘着型光学フィルム、または請求項９〜１１のいずれかに記載の被膜フィルムの製造方法により得られた光学機能性フィルムを少なくとも１枚用いた画像表示装置。
【発明の詳細な説明】
【技術分野】
【０００１】
本発明は、基材フィルムの少なくとも片面に、被膜層を有する被膜フィルムの製造方法に関する。また本発明は前記製造方法により得られた被膜フィルムに関する。前記被膜層としては、例えば、粘着剤層があげられる。また前記被膜層としては、光学機能層、帯電防止層、表面保護層、導電機能層、透明コート層などが挙げられる。
【０００２】
前記粘着剤層は、偏光板、位相差板、光学補償フィルム、輝度向上フィルム等の光学フィルムに、直接または転写により設けることで、粘着型光学フィルムを製造することができる。また、前記光学機能層としては、偏光層、円偏光層、光学補償層、位相差層、ハードコート層、反射防止層、拡散層などが挙げられる。これら光学機能層を基材フィルムに設けることで、光学機能性フィルムを製造することができる。これら粘着型光学フィルム、光学機能性フィルムは、液晶表示装置、有機ＥＬ表示装置等の画像表示装置に好適である。
【背景技術】
【０００３】
液晶ディスプレイ等は、その画像形成方式から液晶セルの両側に偏光素子を配置することが必要不可欠であり、一般的には偏光板が貼着されている。また液晶パネルには偏光板の他に、ディスプレイの表示品位を向上させるために様々な光学素子が用いられるようになってきている。例えば、着色防止としての位相差板、液晶ディスプレイの視野角を改善するための視野角拡大フィルム、さらにはディスプレイのコントラストを高めるための輝度向上フィルム等が用いられる。これらのフィルムは総称して光学フィルムと呼ばれる。
【０００４】
また、前記光学フィルム等に適用するために、基材フィルムには、ハードコート層、反射防止層、拡散層などが設けられる。その他、基材フィルム上には、偏光層、円偏光層、位相差層等を形成して上記光学フィルムを得ることができる。これらは総称して、光学機能層と呼ばれる。これら光学機能層は、トリアセチルセルロース、ポリエチレンテレフタレートなどの透明基材フィルム上に、液晶モノマー、液晶ポリマーや、反射防止材料などの光学機能材料と溶剤を含む被膜溶液を塗工し、乾燥オーブン等で乾燥することにより形成され、光学機能性フィルムが得られる。
【０００５】
一方、前記光学フィルムを液晶セルに貼着する際には、通常、粘着剤が使用される。また、光学フィルムと液晶セル、または光学フィルム間の接着は、通常、光の損失を低減するため、それぞれの材料は粘着剤を用いて密着されている。このような場合に、光学フィルムを固着させるのに乾燥工程を必要としないこと等のメリットを有することから、粘着剤は、光学フィルムの片側に予め粘着剤層として設けられた粘着型光学フィルムが一般的に用いられる（特許文献１，特許文献２）。
【０００６】
粘着型光学フィルムを製造する方法としては、光学フィルムに粘着剤溶液を塗工し、乾燥オーブン等で乾燥して粘着剤層を形成する方式や、離型フィルムに粘着剤溶液を塗工し、乾燥オーブン等で乾燥して形成した粘着剤層を、光学フィルムに転写する方式が採用されている。前記方式のなかでも、後者の転写方式は、予め粘着剤層が形成されているため、粘着剤層を形成する際において、耐熱性、耐溶剤性等が光学フィルムに要求されないことから好ましい。
【０００７】
また前記粘着型光学フィルムや光学機能性フィルム等の製造工程において、被膜層として形成される光学機能層や粘着剤層は、塗工された被膜溶液中の溶剤成分が、塗工直後から乾燥工程までの風乾ゾーンおよび乾燥オーブン等の乾燥工程中で蒸発することにより形成される。
【０００８】
しかしながら、前記製造方法における雰囲気環境、粘着剤溶液の種類、塗工速度等の製造条件によっては、粘着剤層や光学機能層の白濁、ヘイズの上昇といった外観の不具合が生じる。また、転写法による、粘着型光学フィルムの製造方法においては転写後に光学フィルムと粘着剤層との界面に不具合が生じる場合があった。
【特許文献１】特開２００３−７３６３９号公報
【特許文献２】特開２００２−２５０８１４号公報
【発明の開示】
【発明が解決しようとする課題】
【０００９】
本発明は、このような事情を鑑みてなされたものであって、例えば、基材フィルム上に光学機能層を形成する光学機能性フィルムや、光学フィルム上に粘着剤層を形成する粘着型光学フィルム等の製造にあたって、外観不具合のない、前記光学機能層や粘着剤層等の被膜層を製造することができる被膜フィルムの製造方法を提供することを目的とする。
【００１０】
さらには、被膜フィルムとして粘着型光学フィルムを製造する場合には、上記に加えて、光学フィルムと粘着剤層との投錨性のよい粘着型光学フィルムの製造方法を提供することを目的とする。
【００１１】
また本発明は前記製造方法により得られた被膜フィルムを提供することを特徴とする。さらには前記製造方法により得られた粘着型光学フィルムまたは光学機能性フィルムを用いた画像表示装置を提供することを目的とする。
【課題を解決するための手段】
【００１２】
本発明者らは前記課題を解決すべく鋭意検討を重ねた結果、下記被膜フィルムの製造方法を見出し、本発明を完成するに至った。
【００１３】
すなわち本発明は、基材フィルムの少なくとも片面に、被膜材料および溶剤を含有する被膜溶液を塗工する工程（１）および前記被膜溶液に乾燥処理を施して、脱溶剤により被膜層を形成する工程（２）を含む、被膜フィルムの製造方法において、
乾燥工程（２）は、空気取り込み口と排気口を有する乾燥オーブンにより行い、
かつ、乾燥オーブン中で脱溶剤により被膜層を形成するまでは、基材フィルムに塗工された粘着剤溶液に結露が生じないように、乾燥オーブン中における前記基材フィルムの温度を、乾燥オーブンに取り込まれる空気の雰囲気環境における結露点以上であり、かつ被膜溶液中の溶剤の沸点以下の温度に制御することを特徴とする被膜フィルムの製造方法、に関する。
【００１４】
前記被膜フィルムの製造方法において、乾燥オーブンの温度は、基材フィルムの温度が、乾燥オーブンに取り込まれる空気の雰囲気環境温度よりも、少なくとも５℃を超えて高い温度になるように設定することが好ましい。
【００１５】
前記被膜フィルムの製造方法において、基材フィルムが離型フィルムであり、被膜材料が粘着剤の場合には、
離型フィルムに、塗工工程（１）、乾燥工程（２）を施して、離型フィルムに形成された粘着剤層を、光学フィルムに転写する工程（３）をさらに含むことができ、これにより、粘着剤型光学フィルムを製造することができる。
【００１６】
前記被膜フィルムの製造方法において、基材フィルムが光学フィルムであり、被膜材料が粘着剤の場合には、光学フィルムに、塗工工程（１）、乾燥工程（２）を施して、粘着剤層を形成して、粘着型光学フィルムを製造することができる。
【００１７】
前記粘着型光学フィルムの製造方法は、粘着剤としては、ベースポリマーおよび架橋剤を含むものを用いる場合に好適に適用できる。特に、前記ベースポリマーとして、アクリル系ポリマーを用いる場合に好適に適用できる。
【００１８】
前記粘着型光学フィルムの製造方法は、架橋剤が、水と反応性を有する化合物である場合に好適に適用できる。水と反応性を有する化合物としては、例えば、イソシアネート化合物（イソシアネート系架橋剤）を例示でき、当該化合物の場合に本発明を好適に適用できる。
【００１９】
前記被膜フィルムの製造方法において、被膜材料が光学機能材料の場合には、被膜層として光学機能層を形成して、光学機能性フィルムを製造することができる。
【００２０】
前記光学機能性フィルムの製造方法において、光学機能材料として液晶材料を用いて、被膜層として光学補償層を形成することができる。
【００２１】
前記光学機能性フィルムの製造方法において、光学機能材料としてハードコート材料を用いて、被膜層としてハードコート層を形成することができる。
【００２２】
また本発明は、前記製造方法により得られた被膜フィルムに関する。また本発明は当該被膜フィルムの製造により得られた粘着型光学フィルム、または光学機能性フィルムを少なくとも１枚用いた画像表示装置に関する。本発明の粘着型光学フィルム、または光学機能性フィルムは、液晶表示装置等の画像表示装置の各種の使用態様に応じて、１枚または複数のものを組み合わせて用いられる。
【発明の効果】
【００２３】
上記本発明の被膜フィルムの製造方法では、当該製造方法の雰囲気環境、被膜溶液の種類、塗工速度等の製造条件によって、粘着剤層、光学機能層等の被膜層の外観不具合や、さらには光学フィルムと粘着剤層との投錨性の問題が生じることから、前記製造方法の雰囲気環境等について検討した。その結果、以下の原因により前記不具合が起きることを見出し、本発明を見出した。
【００２４】
被膜溶液の塗工工程（１）から、乾燥工程（２）の終了までは、基材フィルムに塗工された被膜溶液（塗膜）中の溶剤成分が蒸発し、その蒸発潜熱によって、当該塗膜の温度が低下する。その際に、前記塗膜温度が、塗膜が晒される空気の雰囲気環境（温度、湿度）における結露点以下になると、塗工工程（１）と乾燥工程（２）の間の工程の風乾ゾーン、さらには乾燥工程（２）において、当該塗膜上に結露が生じ、その結露によって、前記問題が生じていることを見出した。すなわち、塗膜上に、結露が発生すると、乾燥しきれていない塗膜表面が荒れたり、溶剤に溶解している粘着剤成分が析出したりして、白濁、ヘイズの上昇の問題を引き起こすものと考えられる。
【００２５】
乾燥工程（２）として、空気取り込み口と排気口を有する乾燥オーブンを採用し、外気を取り込んで、排気させる場合には、取り込まれる空気（外気）の雰囲気環境が結露の発生に影響を及ぼすと考えた。そこで、本発明では、乾燥オーブンにおける前記基材フィルムの温度を、乾燥オーブン中で脱溶剤により被膜層を形成するまでは、基材フィルムに塗工された粘着剤溶液に結露が生じないように、乾燥オーブン中における前記基材フィルムの温度を、乾燥オーブンに取り込まれる空気の雰囲気環境における結露点以上であり、かつ被膜溶液中の溶剤の沸点以下の温度に制御することで、前記塗膜に生じる結露の発生を防止することで、前記課題を解決している。
【００２６】
前記の通り、本発明の被膜フィルムの製造方法は、乾燥工程（２）において、塗膜に生じる結露を防止するものであり、また、本発明の製造方法は、乾燥工程（２）として、外気の空気を取り込み、排気する乾燥オーブンを採用するものであるから、本発明は、特に、乾燥オーブンに取り込まれる空気（外気）が高温、高湿の場合に好適に適用できる。また、結露は、被膜溶液の塗工速度が上がったり、乾燥時の風量が多くなったりすると顕著に発生するが、このような場合にも、本発明によれば、結露を防止することができる。
【００２７】
なお、本発明では、乾燥工程（２）において、結露が生じないように、基材フィルムの温度を制御しているが、塗工工程（１）と乾燥工程（２）の間の風乾ゾーンでも結露が生じないようにすることが好ましい。風乾ゾーンにおいては、基材フィルムの温度は、当該基材フィルムが置かれている雰囲気環境下における結露点以上であり、かつ被膜溶液中の溶剤の沸点以下の温度に制御することにより、結露を防止することができる。
【００２８】
本発明の被膜フィルムとしては、例えば、粘着型光学フィルムが製造される。粘着型光学フィルムの製造方法として、離型フィルムに形成した粘着剤層を光学フィルムに転写する、所謂、転写法により、粘着型光学フィルムを製造する場合には、特に、前記塗膜に生じる結露は、粘着剤層の投錨性の低下に影響を及ぼす。そのため、本発明の粘着型光学フィルムの製造方法は、所謂、転写法の適用の場合に好適である。
【００２９】
また、前記塗膜に生じる結露は、粘着剤が架橋剤を含む場合、特に、架橋剤として、水と反応性を有する化合物（例えば、イソシアネート系架橋剤等）を用いる場合には、塗膜表面に存在する架橋剤と結露（水）との反応によって、塗膜および得られる粘着剤層の表面が荒れてしまう。特に、前記転写法の場合には、塗膜表面が、光学フィルムとの投錨性に及ぼす影響が大きい。そのため、本発明の粘着型光学フィルムは、架橋剤を含む場合、特に架橋剤として水と反応性を有する化合物を用いる場合に好適である。
【００３０】
また、前記塗膜に生じる結露は、粘着剤溶液中の溶剤成分の沸点が低い場合に生じやすい。一方、前記塗膜に生じる結露は、粘着剤溶液中の溶剤成分の水との飽和溶解度が低い場合においては、不具合が顕著に発生する。すなわち、水との飽和溶解度が低い溶剤を含有する塗膜では、塗膜表面に生じた結露（水）が、その表面に留まる。塗膜表面に、水と反応性を有する化合物が存在する場合には、塗膜および得られる粘着剤層の表面の荒れにより不具合が顕著になると推察されるが、このような溶剤を用いた場合にも、本発明の製造方法によれば、結露を防止できる。なお、このように、塗膜が、水と反応性を有する化合物を含有する場合の結露防止が有効なことは、粘着剤層に限らず、他の被膜層においても有効である。
【発明を実施するための最良の形態】
【００３１】
以下に、本発明の被膜フィルムの製造方法を説明する。本発明では、基材フィルムの少なくとも片面への、被膜溶液の塗工工程（１）を施し、次いで乾燥工程（２）を施して被膜層を形成する。乾燥工程（２）では、乾燥オーブンを採用し、乾燥オーブン中における前記基材フィルムの温度を、乾燥オーブンに取り込まれる空気の雰囲気環境における結露点以上であり、かつ被膜溶液中の溶剤の沸点以下の温度に制御する。
【００３２】
本発明により製造される被膜フィルムとしては、例えば、粘着型光学フィルム、光学機能性フィルムがあげられる。粘着型光学フィルムの製法にあたり、基材フィルムとして光学フィルムを用いる場合には、光学フィルムに対して、粘着剤溶液による塗工工程（１）が施され、乾燥工程（２）を経て、粘着剤層が形成される。ここで形成された粘着剤層には、離型フィルムを貼り合わせることができる。一方、基材フィルムとして、離型フィルムを用いる場合には、離型フィルムに、粘着剤溶液による塗工工程（１）が施され、乾燥工程（２）を経て粘着剤層が形成され、当該粘着剤層は、光学フィルムに転写する工程（３）により、光学フィルム上に転写される。
【００３３】
光学機能性フィルムは、通常、透明な基材フィルムに、光学機能材料の溶液による塗工工程（１）が施され、乾燥工程（２）を経て、光学機能層が形成される。
【００３４】
塗工工程（１）における、基材フィルムへの被膜溶液の塗工方法は特に制限されず、通常の方法を採用できる。たとえば、スロットダイ法、リバースグラビアコート法、マイクログラビア法、ディップ法、スピンコート法、刷毛塗り法、ロールコート法、フレキソ印刷法などがあげられる。
【００３５】
基材フィルム上に塗工される被膜溶液の量は、被膜溶液の種類によって適宜に決定される。例えば、被膜溶液が粘着剤溶液の場合には、当該溶液量を基準として、５０〜５００ｇ／ｍ2程度の範囲とするのが好ましい。また、乾燥後の粘着剤層の厚みが、３〜５０μｍ、さらには１０〜３０μｍとなるように粘着剤溶液を塗工するのが好ましい。
【００３６】
一方、被膜溶液が、光学機能性材料の溶液の場合には、各材料に応じて、塗工量、層厚みが決定される。例えば、光学機能性材料として、液晶材料を用いて光学補償層を形成する場合には、塗工量は５〜１００ｇ／ｍ2程度、光学補償層の厚みは０．３〜１０μｍ程度である。例えば、光学機能性材料として、ハードコート材料を用いる場合には、塗工量は５〜１０００ｇ／ｍ2程度、ハードコート層の厚みは１〜１００μｍ程度である。
【００３７】
乾燥工程（２）、すなわち乾燥オーブン中における基材フィルムの温度制御は、乾燥オーブン中における前記基材フィルムの温度を、乾燥オーブンに取り込まれる空気の雰囲気環境における結露点以上であり、かつ被膜溶液中の溶剤の沸点以下の温度に制御することにより行う。基材フィルムの温度を、乾燥オーブンに取り込まれる空気の雰囲気環境における結露点以上とすることで、乾燥工程（２）における塗膜上への結露の発生を防止することができる。結露点温度は、水の飽和蒸気圧曲線より、雰囲気環境（乾燥オーブンへの取り込み空気）の温度と湿度から、飽和蒸気圧に到達する温度を求めたものである。被膜溶液中の溶剤の沸点も、前記雰囲気環境（温度、湿度）における沸点である。溶剤が混合溶剤の場合には、混合溶剤の沸点である。基材フィルムの温度が溶剤の沸点を超えると、急激な溶剤の蒸発により、発泡などの不具合を生じ易い。
【００３８】
本発明の製造方法は、乾燥工程（２）における、乾燥オーブン中での結露の発生を防止することを目的とするものであるから、乾燥オーブンに取り込まれる空気の雰囲気環境に雰囲気環境が、結露を生じやすい場合に有用である。例えば、温度１５〜４０℃、特に２０〜４０℃、相対湿度６０〜９０％、特に７０〜９０％の場合において、本発明の製造方法は好適に適用できる。
【００３９】
なお、乾燥オーブン中における、基材フィルムの温度は、乾燥オーブンに取り込まれる空気の雰囲気環境温度よりも、通常、少なくとも５℃を超えて高い温度に設定するのが好ましい。さらには、７℃以上高いことが好ましい。また、基材フィルムの温度の上限は、１００℃以下、さらには９０℃以下が好ましい。かかる温度設定は、例えば、被膜材料として粘着剤を用いる場合において、粘着剤中の架橋剤として、イソシアネート化合物のような水と反応性を有する化合物を用いた場合に、当該化合物の変質を抑えられること、また溶剤の急激な蒸発に伴う発泡などの外観欠陥を抑えることにおいて、良好な結果が得られる。
【００４０】
乾燥オーブンは、乾燥オーブン中における基材フィルムの温度が、乾燥オーブンに取り込まれる空気の雰囲気環境における結露点以上であり、かつ被膜溶液中の溶剤の沸点以下の温度になるように制御する。温度条件は、基材フィルムに塗工された被膜溶液の種類、被膜層の膜厚、フィルムの搬送速度等に応じて、適宜に設置される。乾燥条件は、通常、５０〜１２０℃程度、さらには６０〜１１０℃の熱処理を施し、溶剤を揮発させる。熱処理時間は、通常、１０〜９０秒間程度、さらには３０〜８０秒間程度で行うことができる。なお、塗工工程（１）の後、乾燥工程（２）が終了するまでの時間は、基材フィルム上の粘着剤溶液に、加温ロールや乾燥オーブン等で熱が効率的に伝達させるため、また乾燥面の均一性を保つために、少なくとも１０秒間以上の時間をかけて被膜溶液から溶媒を蒸発させることが好ましい。
【００４１】
塗工工程（１）の後、乾燥工程（２）までの間、すなわち、基材フィルム上の被膜溶液（塗膜）の風乾ゾーンにおいて、結露が生じないようにするための手段として各種手段を採用できる。風乾ゾーンの結露防止は、塗工工程（１）の後、乾燥工程（２）までの間の風乾時間を短くすることにより行うことができる。風乾時間等は、被膜溶液の種類に応じて適宜に決定される。
【００４２】
例えば、被膜溶液が粘着剤溶液の場合には、風乾時間を１５秒間以下、さらには１０秒間以下とすることで、結露を防止できる。風乾時間の短縮は、塗工工程（１）の後、乾燥工程（２）までの距離を短くする方法、また、搬送速度を速くする方法により行うことができる。
【００４３】
被膜溶液が光学機能材料の溶液の場合には、風乾時間を３５秒間以下、通常、８〜３５秒間程度、好ましくは２０秒間以下、とすることで、結露を防止できる。風乾時間の短縮は、塗工工程（１）の後、乾燥工程（２）までの距離を短くする方法、また、搬送速度を速くする方法により行うことができる。
【００４４】
また、風乾ゾーンにおいては、基材フィルムの温度を、当該基材フィルムが置かれている雰囲気環境下における結露点以上であり、かつ粘着剤溶液中の溶剤の沸点以下の温度に制御することで、結露を防止することができる。基材フィルムの温度を、結露点以上とすることで、風乾ゾーン、乾燥工程における塗膜上への結露の発生を防止することができる。結露点温度は、水の飽和蒸気圧曲線より、風乾ゾーンにおける雰囲気環境の温度と湿度から、飽和蒸気圧に到達する温度を求めたものである。被膜溶液中の溶剤の沸点も、風乾ゾーンにおける雰囲気環境（温度、湿度）における沸点である。溶剤が混合溶剤の場合には、混合溶剤の沸点である。基材フィルムの温度が溶剤の沸点を超えると、急激な溶剤の蒸発により、発泡などの不具合を生じ易い。
【００４５】
風乾ゾーンにおける結露の発生を防止することを目的とするものであるから、風乾ゾーンの雰囲気環境が、結露を生じやすい場合に有用である。例えば、温度１５〜４０℃、特に２０〜４０℃、相対湿度６０〜９０％、特に７０〜９０％の場合において、本発明の製造方法は好適に適用できる。
【００４６】
風乾ゾーンにおいて、前記基材フィルムの温度を前記範囲に制御する手段としては、例えば、加温ロールを設置して、基材フィルム側から加熱することで、塗膜温度を結露点以上に制御する方法があげられる。その他に、風乾ゾーンに、加温ゾーン（加温槽等）を設けて基材フィルムの温度を前記範囲に制御する方法、粘着剤溶液を予熱した後に塗工して、塗膜温度（基材フィルム温度）を結露点以上に制御する方法、があげられる。これら方法は組み合わせて採用することができる。また、結露の防止を抑えるには、雰囲気環境中の水分を除去（除湿）して結露点温度を下げたりする方法、粘着剤溶液の溶剤組成を変化させて、急激な塗膜温度の低下を防いだりする方法ある。これらの方法は、前記の方法（基材フィルムの温度を制御する方法）に加えて、採用することができる。
【００４７】
なお、基材フィルムの温度の制御は、雰囲気環境温度よりも、通常、少なくとも５℃を超えて高い温度に設定するのが好ましい。さらには、７℃以上高いことが好ましい。また前記基材フィルムの温度は、結露点よりも１０℃以上高い温度に設定することが好ましい。また基材フィルムの温度の上限は１００℃以下、さらには９０℃以下が好ましい。かかる温度設定は、粘着剤中の架橋剤として、イソシアネート化合物のような水と反応性を有する化合物を用いた場合に、当該化合物の変質を抑えられること、また溶剤の急激な蒸発に伴う発泡などの外観欠陥を抑えることにおいて、良好な結果が得られる。
【００４８】
図１では、基材フィルムとして離型フィルム１を用い、その片面に粘着剤溶液２１により粘着剤層２を形成する粘着型光学フィルムの製造方法を示す。図１では、連続して走行している離型フィルム１に、塗工工程（１）として、ダイコーター１１により、粘着剤溶液２が塗工されている。乾燥工程（２）で形成された粘着剤層２は、転写工程（３）として、一対の転写ロール１４により光学フィルム３に転写され、粘着型光学フィルムＡが製造される。なお、図１において、基材フィルムとして、光学フィルムを用いた場合には、転写工程（３）は特に設ける必要はない。また、被膜フィルムとして、光学機能性フィルムを製造する場合にも、転写工程（３）は特に設ける必要はない。
【００４９】
なお、図１では、風乾ゾーンにおいて、基材フィルムの温度を制御し、結露の発生を防止するために、加温ロール１３が設けられているが、これは任意である。加温ロール１３の設置位置は、基材フィルム１上に塗工された被膜溶液（塗膜）２１に、結露が生じないように設けられる。加温ロール１３の設置位置は、風乾ゾーンの雰囲気環境である、塗工工程（１）から乾燥工程（２）までの長さ、搬送速度等により決定されるが、通常は、塗工工程（１）から乾燥工程（２）までの長さの中間点あたりとするのが好ましい。
【００５０】
乾燥工程（２）は、乾燥オーブン１２により行われている。乾燥オーブン１２は、空気取り込み口ａと排気口ｂを有する。空気取り込み口ａから、外気が乾燥オーブン中に取り込まれ、排気口ｂから排気される。基材フィルム１に塗工された被膜溶液２１は、乾燥オーブン１２中で、脱溶剤され、被膜層２を形成され、かつ通過する。乾燥オーブン１２中おける前記基材フィルム１の温度は、外気（乾燥オーブン１２に取り込まれる空気）の雰囲気環境における結露点以上であり、かつ被膜溶液１２中の溶剤の沸点以下の温度に制御される。
【００５１】
本発明に用いられる、被膜溶液としては、例えば、粘着剤溶液が用いられる。粘着剤溶液としては、従来より用いられているものを用いることができる。粘着剤としては、特に制限されず、例えばアクリル系ポリマー、シリコーン系ポリマー、ポリエステル、ポリウレタン、ポリアミド、ポリエーテル、フッ素系やゴム系などのポリマーをベースポリマーとするものを適宜に選択して用いることができる。粘着剤は、前記ベースポリマーおよび架橋剤を含有するものが、好ましく用いられる。特に、光学的透明性に優れ、適宜な濡れ性と凝集性と接着性の粘着特性を示して、耐候性や耐熱性などに優れるものが好ましく使用される。このような特徴を示すものとして、アクリル系ポリマーをベースポリマーとするアクリル系粘着剤が好ましく使用される。
【００５２】
アクリル系粘着剤は、アルキル（メタ）アクリレートのモノマーユニットを主骨格とするアクリル系ポリマーをベースポリマーとする。なお、（メタ）アクリレートはアクリレートおよび／またはメタクリレートをいい、本発明の（メタ）とは同様の意味である。アクリル系ポリマーの主骨格を構成する、アルキル（メタ）アクリレートのアルキル基の平均炭素数は１〜１２程度のものであり、アルキル（メタ）アクリレートの具体例としては、メチル（メタ）アクリレート、エチル（メタ）アクリレート、ｎ−ブチル（メタ）アクリレート、２−エチルヘキシル（メタ）アクリレート、イソオクチル（メタ）アクリレート、イソノニル（メタ）アクリレート、ラウリル（メタ）アクリレート等を例示でき、これらは単独または組み合わせて使用できる。これらの中でもアルキル基の炭素数１〜９のアルキル（メタ）アクリレートが好ましい。
【００５３】
前記アクリル系ポリマー中には、接着性や耐熱性の改善を目的に、１種類以上の各種モノマーが共重合により導入される。そのような共重合モノマーの具体例としては、例えば、(メタ)アクリル酸２−ヒドロキシエチル、(メタ)アクリル酸２−ヒドロキシプロピル、(メタ)アクリル酸４−ヒドロキシブチル、(メタ)アクリル酸６−ヒドロキシヘキシル、(メタ)アクリル酸８−ヒドロキシオクチル、(メタ)アクリル酸１０−ヒドロキシデシル、(メタ)アクリル酸１２−ヒドロキシラウリルや（４−ヒドロキシメチルシクロヘキシル)−メチルアクリレートなどのヒドロキシル基含有モノマー；(メタ)アクリル酸、カルボキシエチル(メタ)アクリレート、カルボキシペンチル(メタ)アクリレート、イタコン酸、マレイン酸、フマール酸、クロトン酸などのカルボキシル基含有モノマー；無水マレイン酸、無水イタコン酸などの酸無水物基含有モノマー；アクリル酸のカプロラクトン付加物；スチレンスルホン酸やアリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有モノマー；２−ヒドロキシエチルアクリロイルホスフェートなどの燐酸基含有モノマーなどがあげられる。
【００５４】
また、窒素含有ビニルモノマーがあげられる。例えば、マレイミド、Ｎ−シクロへキシルマレイミド、Ｎ−フェニルマレイミド；Ｎ−アクリロイルモルホリン；（メタ）アクリルアミド、Ｎ，Ｎ−ジメチル（メタ）アクリルアミド、Ｎ，Ｎ−ジエチル（メタ）アクリルアミド、Ｎ−ヘキシル（メタ）アクリルアミド、Ｎ−メチル（メタ）アクリルアミド、Ｎ−ブチル（メタ）アクリルアミド、Ｎ−ブチル（メタ）アクリルアミドやＮ−メチロール（メタ）アクリルアミド、Ｎ−メチロールプロパン（メタ）アクリルアミドなどの（Ｎ−置換）アミド系モノマー；（メタ）アクリル酸アミノエチル、（メタ）アクリル酸アミノプロピル、（メタ）アクリル酸Ｎ，Ｎ−ジメチルアミノエチル、（メタ）アクリル酸ｔ−ブチルアミノエチル、３−（３−ピリニジル）プロピル（メタ）アクリレートなどの（メタ）アクリル酸アルキルアミノアルキル系モノマー；（メタ）アクリル酸メトキシエチル、（メタ）アクリル酸エトキシエチルなどの（メタ）アクリル酸アルコキシアルキル系モノマー；Ｎ−（メタ）アクリロイルオキシメチレンスクシンイミドやＮ−（メタ）アクリロイル−６−オキシヘキサメチレンスクシンイミド、Ｎ−（メタ）アクリロイル−８−オキシオクタメチレンスクシンイミド、Ｎ−アクリロイルモルホリンなどのスクシンイミド系モノマーなども改質目的のモノマー例としてあげられる。
【００５５】
さらに、酢酸ビニル、プロピオン酸ビニル、Ｎ−ビニルピロリドン、メチルビニルピロリドン、ビニルピリジン、ビニルピペリドン、ビニルピリミジン、ビニルピペラジン、ビニルピラジン、ビニルピロール、ビニルイミダゾール、ビニルオキサゾール、ビニルモルホリン、Ｎ−ビニルカルボン酸アミド類、スチレン、α−メチルスチレン、Ｎ−ビニルカプロラクタムなどのビニル系モノマー；アクリロニトリル、メタクリロニトリルなどのシアノアクリレート系モノマー；（メタ）アクリル酸グリシジルなどのエポキシ基含有アクリル系モノマー；（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコールなどのグリコール系アクリルエステルモノマー；（メタ）アクリル酸テトラヒドロフルフリル、フッ素（メタ）アクリレート、シリコーン（メタ）アクリレートや２−メトキシエチルアクリレートなどのアクリル酸エステル系モノマーなども使用することができる。
【００５６】
これらの中でも、光学フィルム用途として液晶セルへの接着性、接着耐久性の点から、アクリル酸などのカルボキシル基含有モノマーが好ましく用いられる。
【００５７】
アクリル系ポリマー中の前記共重合モノマーの割合は、特に制限されないが、重量比率において、０．１〜１０％程度であるのが好ましい。
【００５８】
アクリル系ポリマーの平均分子量は特に制限されないが、重量平均分子量は、３０万〜２５０万程度であるのが好ましい。前記アクリル系ポリマーの製造は、各種公知の手法により製造でき、たとえば、バルク重合法、溶液重合法、懸濁重合法等のラジカル重合法を適宜選択できる。ラジカル重合開始剤としては、アゾ系、過酸化物系の各種公知のものを使用できる。反応温度は通常５０〜８０℃程度、反応時間は１〜８時間とされる。また、前記製造法の中でも溶液重合法が好ましく、アクリル系ポリマーの溶媒としては一般に酢酸エチル、トルエン等が用いられる。溶液濃度は通常２０〜８０重量％程度とされる。
【００５９】
ゴム系粘着剤のベースポリマーとしては、たとえば、天然ゴム、イソプレン系ゴム、スチレンーブタジエン系ゴム、再生ゴム、ポリイソブチレン系ゴム、さらにはスチレンーイソプレンースチレン系ゴム、スチレンーブタジエンースチレン系ゴム等があげられる。シリコーン系粘着剤のベースポリマーとしては、たとえば、ジメチルポリシロキサン、ジフェニルポリシロキサン等があげられ、これらベースポリマーもカルボキシル基等の官能基が導入されたものを使用することができる。
【００６０】
また前記粘着剤は、架橋剤を含有する粘着剤組成物とするのが好ましい。粘着剤に配合できる多官能化合物としては、有機系架橋剤や多官能性金属キレートがあげられる。有機系架橋剤としては、エポキシ系架橋剤、イソシアネート系架橋剤、イミン系架橋剤などがあげられる。有機系架橋剤としてはイソシアネート系架橋剤が好ましい。多官能性金属キレートは、多価金属が有機化合物と共有結合または配位結合しているものである。多価金属原子としては、Ａｌ、Ｃｒ、Ｚｒ、Ｃｏ、Ｃｕ、Ｆｅ、Ｎｉ、Ｖ、Ｚｎ、Ｉｎ、Ｃａ、Ｍｇ、Ｍｎ、Ｙ、Ｃｅ、Ｓｒ、Ｂａ、Ｍｏ、Ｌａ、Ｓｎ、Ｔｉ等があげられる。共有結合または配位結合する有機化合物中の原子としては酸素原子等があげられ、有機化合物としてはアルキルエステル、アルコール化合物、カルボン酸化合物、エーテル化合物、ケトン化合物等があげられる。
【００６１】
これら架橋剤のなかでも、接着特性や、光学フィルムへの投錨性、粘着剤層の凝集性などの点からイソシアネート系架橋剤が好ましい。イソシアネート系架橋剤としては、トリレンジイソシアネート、ジフェニルメタンジイソシアネート、キシリレンジイソシアネート、イソホロンジイソシアネート、ヘキサメチレンジイソシアネートなどのジイソシアネート類や、トリメチロールプロパン等の各種ポリオールで変性したジイソシアネート付加物、イソシアヌレート環やビューレット体やアロファネート体を形成させたポリイソシアネート化合物などが挙げられる。
【００６２】
アクリル系ポリマー等のベースポリマーと架橋剤の配合割合は特に限定されないが、通常、ベースポリマー（固形分）１００重量部に対して、架橋剤（固形分）０．０１〜６重量部程度が好ましく、さらには０．１〜３重量部程度が好ましい。
【００６３】
さらには、前記粘着剤には、必要に応じて、粘着付与剤、可塑剤、ガラス繊維、ガラスビーズ、金属粉、その他の無機粉末等からなる充填剤、顔料、着色剤、充填剤、酸化防止剤、紫外線吸収剤、シランカップリング剤等を、また本発明の目的を逸脱しない範囲で各種の添加剤を適宜に使用することもできる。また微粒子を含有して光拡散性を示す粘着剤層などとしても良い。
【００６４】
また前記粘着剤溶液に用いる溶剤成分としては、ベースポリマーに応じて、各種の溶剤を用いることができる。前記溶剤としては、トルエン、キシレンなどの芳香族系炭化水素溶剤；ヘキサン、ヘプタン、ペンタンなどの脂肪族系溶剤、メチルエチルケトン、メチルイソブチルケトンなどのケトン系溶剤などがあげられる。これらのなかでも、ベースポリマーに対する溶解性やコーティング時の塗工性、乾燥性の点で、トルエン、酢酸エチルまたはこれらの混合物が有用である。特に、前記溶剤として、水との溶解度が低い溶剤、例えば、トルエン、酢酸エチルを用いる場合に本発明は好適である。これらの溶剤は、水との溶解度が低く、結露が生じた場合には、粘着剤溶液（塗膜）表面に留まり、塗膜表面の架橋剤と反応して、不具合を生じやすく、また、乾燥前の塗膜表面に水の層が形成されて、これにより外観の不具合を生じやすい。本発明は、このような溶剤を用いた場合にも、結露を防止することができる、前記不具合の発生が抑えられる。
【００６５】
粘着剤溶液において、当該溶液中のベースポリマーの濃度は、塗工性、乾燥性、外観などの点から設定されるが、通常は、３〜２０重量％程度、好ましくは７〜１５重量％である。
【００６６】
被膜材料として、粘着剤溶液を用いる場合には、基材フィルムとして、離型フィルムまたは光学フィルムが用いられる。
【００６７】
離型フィルムの構成材料としては、紙、ポリエチレン、ポリプロピレン、ポリエチレンテレフタレート等の合成樹脂フィルム、ゴムシート、紙、布、不織布、ネット、発泡シートや金属箔、それらのラミネート体等の適宜な薄葉体等があげられる。離型シートの表面には、粘着剤層からの剥離性を高めるため、必要に応じてシリコーン処理、長鎖アルキル処理、フッ素処理などの低接着性の剥離処理が施されていても良い。
【００６８】
光学フィルムとしては、液晶表示装置等の画像表示装置の形成に用いられるものが使用され、その種類は特に制限されない。たとえば、光学フィルムとしては偏光板があげられる。偏光板は偏光子の片面または両面には透明保護フィルムを有するものが一般に用いられる。
【００６９】
偏光子は、特に限定されず、各種のものを使用できる。偏光子としては、たとえば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料の二色性物質を吸着させて一軸延伸したもの、ポリビニルアルコールの脱水処理物やポリ塩化ビニルの脱塩酸処理物等ポリエン系配向フィルム等があげられる。これらの中でも、ポリビニルアルコール系フィルムとヨウ素などの二色性物質からなる偏光子が好適である。これらの偏光子の厚さは特に制限されないが、一般的に５〜８０μｍ程度である。
【００７０】
ポリビニルアルコール系フィルムをヨウ素で染色し一軸延伸した偏光子は、たとえば、ポリビニルアルコールをヨウ素の水溶液に浸漬することによって染色し、元長の３〜７倍に延伸することで作成することができる。必要に応じてホウ酸や硫酸亜鉛、塩化亜鉛等を含んでいても良いヨウ化カリウムなどの水溶液に浸漬することもできる。さらに必要に応じて染色前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸しても良いし、また延伸してからヨウ素で染色しても良い。ホウ酸やヨウ化カリウムなどの水溶液や水浴中でも延伸することができる。
【００７１】
前記偏光子の片面または両面に設けられる透明保護フィルムを形成する材料としては、透明性、機械的強度、熱安定性、水分遮断性、等方性などに優れるものが好ましい。例えば、ポリエチレンテレフタレートやポリエチレンナフタレート等のポリエステル系ポリマー、ジアセチルセルロースやトリアセチルセルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、または前記ポリマーのブレンド物なども前記透明保護フィルムを形成するポリマーの例としてあげられる。透明保護フィルムは、アクリル系、ウレタン系、アクリルウレタン系、エポキシ系、シリコーン系等の熱硬化型、紫外線硬化型の樹脂の硬化層として形成することもできる。
【００７２】
また、特開２００１−３４３５２９号公報（ＷＯ０１／３７００７）に記載のポリマーフィルム、たとえば、（Ａ）側鎖に置換および／または非置換イミド基を有する熱可塑性樹脂と、（Ｂ）側鎖に置換および／または非置換フェニルならびにニトリル基を有する熱可塑性樹脂を含有する樹脂組成物があげられる。具体例としてはイソブチレンとＮ−メチルマレイミドからなる交互共重合体とアクリロニトリル・スチレン共重合体とを含有する樹脂組成物のフィルムがあげられる。フィルムは樹脂組成物の混合押出品などからなるフィルムを用いることができる。
【００７３】
保護フィルムの厚さは、適宜に決定しうるが、一般には強度や取扱性等の作業性、薄膜性などの点より１〜５００μｍ程度である。特に、５〜２００μｍが好ましい。
【００７４】
また、保護フィルムは、できるだけ色付きがないことが好ましい。従って、Ｒｔｈ＝（ｎｘ−ｎｚ）・ｄ（ただし、ｎｘはフィルム平面内の遅相軸方向の屈折率、ｎｚはフィルム厚方向の屈折率、ｄはフィルム厚みである）で表されるフィルム厚み方向の位相差が−９０ｎｍ〜＋７５ｎｍである保護フィルムが好ましく用いられる。かかる厚み方向の位相差値（Ｒｔｈ）が−９０ｎｍ〜＋７５ｎｍのものを使用することにより、保護フィルムに起因する偏光板の着色（光学的な着色）はほぼ解消することができる。厚み方向位相差（Ｒｔｈ）は、さらに好ましくは−８０ｎｍ〜＋６０ｎｍ、特に−７０ｎｍ〜＋４５ｎｍが好ましい。
【００７５】
保護フィルムとしては、偏光特性や耐久性などの点より、トリアセチルセルロース等のセルロース系ポリマーが好ましい。特にトリアセチルセルロースフィルムが好適である。なお、偏光子の両側に保護フィルムを設ける場合、その表裏で同じポリマー材料からなる保護フィルムを用いても良く、異なるポリマー材料等からなる保護フィルムを用いても良い。
【００７６】
前記偏光子と保護フィルムとは通常、水系接着剤等を介して密着している。水系接着剤としては、イソシアネート系接着剤、ポリビニルアルコール系接着剤、ゼラチン系接着剤、ビニル系ラテックス系、水系ポリウレタン、水系ポリエステル等を例示できる。
【００７７】
前記透明保護フィルムの偏光子を接着させない面には、ハードコート層や反射防止処理、スティッキング防止や、拡散ないしアンチグレアを目的とした処理を施したものであっても良い。
【００７８】
ハードコート処理は偏光板表面の傷付き防止などを目的に施されるものであり、例えばアクリル系、シリコーン系などの適宜な紫外線硬化型樹脂による硬度や滑り特性等に優れる硬化皮膜を透明保護フィルムの表面に付加する方式などにて形成することができる。反射防止処理は偏光板表面での外光の反射防止を目的に施されるものであり、従来に準じた反射防止膜などの形成により達成することができる。また、スティッキング防止処理は隣接層との密着防止を目的に施される。
【００７９】
またアンチグレア処理は偏光板の表面で外光が反射して偏光板透過光の視認を阻害することの防止等を目的に施されるものであり、例えばサンドブラスト方式やエンボス加工方式による粗面化方式や透明微粒子の配合方式などの適宜な方式にて透明保護フィルムの表面に微細凹凸構造を付与することにより形成することができる。前記表面微細凹凸構造の形成に含有させる微粒子としては、例えば平均粒径が０．５〜５０μｍのシリカ、アルミナ、チタニア、ジルコニア、酸化錫、酸化インジウム、酸化カドミウム、酸化アンチモン等からなる導電性のこともある無機系微粒子、架橋又は未架橋のポリマー等からなる有機系微粒子などの透明微粒子が用いられる。表面微細凹凸構造を形成する場合、微粒子の使用量は、表面微細凹凸構造を形成する透明樹脂１００重量部に対して一般的に２〜５０重量部程度であり、５〜２５重量部が好ましい。アンチグレア層は偏光板透過光を拡散して視角などを拡大するための拡散層（視角拡大機能など）を兼ねるものであってもよい。
【００８０】
なお、前記反射防止層、スティッキング防止層、拡散層やアンチグレア層等は、透明保護フィルムそのものに設けることができるほか、別途光学層として透明保護層とは別体のものとして設けることもできる。
【００８１】
また光学フィルムとしては、例えば反射板や反透過板、位相差板（１／２や１／４等の波長板を含む）、視角補償フィルム、輝度向上フィルムなどの液晶表示装置等の形成に用いられることのある光学層となるものがあげられる。これらは単独で光学フィルムとして用いることができる他、前記偏光板に、実用に際して積層して、１層または２層以上用いることができる。
【００８２】
特に、偏光板に更に反射板または半透過反射板が積層されてなる反射型偏光板または半透過型偏光板、偏光板に更に位相差板が積層されてなる楕円偏光板または円偏光板、偏光板に更に視角補償フィルムが積層されてなる広視野角偏光板、あるいは偏光板に更に輝度向上フィルムが積層されてなる偏光板が好ましい。
【００８３】
反射型偏光板は、偏光板に反射層を設けたもので、視認側（表示側）からの入射光を反射させて表示するタイプの液晶表示装置などを形成するためのものであり、バックライト等の光源の内蔵を省略できて液晶表示装置の薄型化を図りやすいなどの利点を有する。反射型偏光板の形成は、必要に応じ透明保護層等を介して偏光板の片面に金属等からなる反射層を付設する方式などの適宜な方式にて行うことができる。
【００８４】
反射型偏光板の具体例としては、必要に応じマット処理した透明保護フィルムの片面に、アルミニウム等の反射性金属からなる箔や蒸着膜を付設して反射層を形成したものなどがあげられる。また、前記透明保護フィルムに微粒子を含有させて表面微細凹凸構造とし、その上に微細凹凸構造の反射層を有するものなどもあげられる。前記した微細凹凸構造の反射層は、入射光を乱反射により拡散させて指向性やギラギラした見栄えを防止し、明暗のムラを抑制しうる利点などを有する。また微粒子含有の保護フィルムは、入射光及びその反射光がそれを透過する際に拡散されて明暗ムラをより抑制しうる利点なども有している。透明保護フィルムの表面微細凹凸構造を反映させた微細凹凸構造の反射層の形成は、例えば真空蒸着方式、イオンプレーティング方式、スパッタリング方式やメッキ方式などの適宜な方式で金属を透明保護層の表面に直接付設する方法などにより行うことができる。
【００８５】
反射板は前記の偏光板の透明保護フィルムに直接付与する方式に代えて、その透明フィルムに準じた適宜なフィルムに反射層を設けてなる反射シートなどとして用いることもできる。なお反射層は、通常、金属からなるので、その反射面が透明保護フィルムや偏光板等で被覆された状態の使用形態が、酸化による反射率の低下防止、ひいては初期反射率の長期持続の点や、保護層の別途付設の回避の点などより好ましい。
【００８６】
なお、半透過型偏光板は、上記において反射層で光を反射し、かつ透過するハーフミラー等の半透過型の反射層とすることにより得ることができる。半透過型偏光板は、通常液晶セルの裏側に設けられ、液晶表示装置などを比較的明るい雰囲気で使用する場合には、視認側（表示側）からの入射光を反射させて画像を表示し、比較的暗い雰囲気においては、半透過型偏光板のバックサイドに内蔵されているバックライト等の内蔵電源を使用して画像を表示するタイプの液晶表示装置などを形成できる。すなわち、半透過型偏光板は、明るい雰囲気下では、バックライト等の光源使用のエネルギーを節約でき、比較的暗い雰囲気下においても内蔵電源を用いて使用できるタイプの液晶表示装置などの形成に有用である。
【００８７】
偏光板に更に位相差板が積層されてなる楕円偏光板または円偏光板について説明する。直線偏光を楕円偏光または円偏光に変えたり、楕円偏光または円偏光を直線偏光に変えたり、あるいは直線偏光の偏光方向を変える場合に、位相差板などが用いられる。特に、直線偏光を円偏光に変えたり、円偏光を直線偏光に変える位相差板としては、いわゆる１／４波長板（λ／４板とも言う）が用いられる。１／２波長板（λ／２板とも言う）は、通常、直線偏光の偏光方向を変える場合に用いられる。
【００８８】
楕円偏光板はスーパーツイストネマチック（ＳＴＮ）型液晶表示装置の液晶層の複屈折により生じた着色（青又は黄）を補償（防止）して、前記着色のない白黒表示する場合などに有効に用いられる。更に、三次元の屈折率を制御したものは、液晶表示装置の画面を斜め方向から見た際に生じる着色も補償（防止）することができて好ましい。円偏光板は、例えば画像がカラー表示になる反射型液晶表示装置の画像の色調を整える場合などに有効に用いられ、また、反射防止の機能も有する。
【００８９】
位相差板としては、高分子素材を一軸または二軸延伸処理してなる複屈折性フィルム、液晶ポリマーの配向フィルム、液晶ポリマーの配向層をフィルムにて支持したものなどがあげられる。位相差板の厚さも特に制限されないが、２０〜１５０μｍ程度が一般的である。
【００９０】
高分子素材としては、たとえば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネート、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリアミド、ポリイミド、ポリオレフィン、ポリ塩化ビニル、セルロース系重合体、ノルボルネン系樹脂、またはこれらの二元系、三元系各種共重合体、グラフト共重合体、ブレンド物などがあげられる。これらの高分子素材は延伸等により配向物（延伸フィルム）となる。
【００９１】
液晶ポリマーとしては、たとえば、液晶配向性を付与する共役性の直線状原子団（メソゲン）がポリマーの主鎖や側鎖に導入された主鎖型や側鎖型の各種のものなどをあげられる。主鎖型の液晶ポリマーの具体例としては、屈曲性を付与するスペーサ部でメソゲン基を結合した構造の、例えばネマチック配向性のポリエステル系液晶性ポリマー、ディスコティックポリマーやコレステリックポリマーなどがあげられる。側鎖型の液晶ポリマーの具体例としては、ポリシロキサン、ポリアクリレート、ポリメタクリレート又はポリマロネートを主鎖骨格とし、側鎖として共役性の原子団からなるスペーサ部を介してネマチック配向付与性のパラ置換環状化合物単位からなるメソゲン部を有するものなどがあげられる。これらの液晶ポリマーは、たとえば、ガラス板上に形成したポリイミドやポリビニルアルコール等の薄膜の表面をラビング処理したもの、酸化ケイ素を斜方蒸着したものなどの配向処理面上に液晶性ポリマーの溶液を展開して熱処理することにより行われる。
【００９２】
位相差板は、例えば各種波長板や液晶層の複屈折による着色や視角等の補償を目的としたものなどの使用目的に応じた適宜な位相差を有するものであって良く、２種以上の位相差板を積層して位相差等の光学特性を制御したものなどであっても良い。
【００９３】
また、上記の楕円偏光板や反射型楕円偏光板は、偏光板又は反射型偏光板と位相差板を適宜な組合せで積層したものである。かかる楕円偏光板等は、（反射型）偏光板と位相差板の組合せとなるようにそれらを液晶表示装置の製造過程で順次別個に積層することによっても形成しうるが、前記の如く予め楕円偏光板等の光学フィルムとしたものは、品質の安定性や積層作業性等に優れて液晶表示装置などの製造効率を向上させうる利点がある。
【００９４】
視角補償フィルムは、液晶表示装置の画面を、画面に垂直でなくやや斜めの方向から見た場合でも、画像が比較的鮮明にみえるように視野角を広げるためのフィルムである。このような視角補償位相差板としては、例えば位相差板、液晶ポリマー等の配向フィルムや透明基材上に液晶ポリマー等の配向層を支持したものなどからなる。通常の位相差板は、その面方向に一軸に延伸された複屈折を有するポリマーフィルムが用いられるのに対し、視角補償フィルムとして用いられる位相差板には、面方向に二軸に延伸された複屈折を有するポリマーフィルムとか、面方向に一軸に延伸され厚さ方向にも延伸された厚さ方向の屈折率を制御した複屈折を有するポリマーや傾斜配向フィルムのような二方向延伸フィルムなどが用いられる。傾斜配向フィルムとしては、例えばポリマーフィルムに熱収縮フィルムを接着して加熱によるその収縮力の作用下にポリマーフィルムを延伸処理又は／及び収縮処理したものや、液晶ポリマーを斜め配向させたものなどがあげられる。位相差板の素材原料ポリマーは、先の位相差板で説明したポリマーと同様のものが用いられ、液晶セルによる位相差に基づく視認角の変化による着色等の防止や良視認の視野角の拡大などを目的とした適宜なものを用いうる。
【００９５】
また、良視認の広い視野角を達成する点などより、液晶ポリマーの配向層、特にディスコチック液晶ポリマーの傾斜配向層からなる光学的異方性層をトリアセチルセルロースフィルムにて支持した光学補償位相差板が好ましく用いうる。
【００９６】
偏光板と輝度向上フィルムを貼り合せた偏光板は、通常液晶セルの裏側サイドに設けられて使用される。輝度向上フィルムは、液晶表示装置などのバックライトや裏側からの反射などにより自然光が入射すると所定偏光軸の直線偏光または所定方向の円偏光を反射し、他の光は透過する特性を示すもので、輝度向上フィルムを偏光板と積層した偏光板は、バックライト等の光源からの光を入射させて所定偏光状態の透過光を得ると共に、前記所定偏光状態以外の光は透過せずに反射される。この輝度向上フィルム面で反射した光を更にその後ろ側に設けられた反射層等を介し反転させて輝度向上フィルムに再入射させ、その一部又は全部を所定偏光状態の光として透過させて輝度向上フィルムを透過する光の増量を図ると共に、偏光子に吸収させにくい偏光を供給して液晶表示画像表示等に利用しうる光量の増大を図ることにより輝度を向上させうるものである。すなわち、輝度向上フィルムを使用せずに、バックライトなどで液晶セルの裏側から偏光子を通して光を入射した場合には、偏光子の偏光軸に一致していない偏光方向を有する光は、ほとんど偏光子に吸収されてしまい、偏光子を透過してこない。すなわち、用いた偏光子の特性よっても異なるが、およそ５０％の光が偏光子に吸収されてしまい、その分、液晶画像表示等に利用しうる光量が減少し、画像が暗くなる。輝度向上フィルムは、偏光子に吸収されるような偏光方向を有する光を偏光子に入射させずに輝度向上フィルムで一反反射させ、更にその後ろ側に設けられた反射層等を介して反転させて輝度向上フィルムに再入射させることを繰り返し、この両者間で反射、反転している光の偏光方向が偏光子を通過し得るような偏光方向になった偏光のみを、輝度向上フィルムは透過させて偏光子に供給するので、バックライトなどの光を効率的に液晶表示装置の画像の表示に使用でき、画面を明るくすることができる。
【００９７】
輝度向上フィルムと上記反射層等の間に拡散板を設けることもできる。輝度向上フィルムによって反射した偏光状態の光は上記反射層等に向かうが、設置された拡散板は通過する光を均一に拡散すると同時に偏光状態を解消し、非偏光状態となる。すなわち、自然光状態の光が反射層等に向かい、反射層等を介して反射し、再び拡散板を通過して輝度向上フィルムに再入射することを繰り返す。このように輝度向上フィルムと上記反射層等の間に、偏光を元の自然光にもどす拡散板を設けることにより表示画面の明るさを維持しつつ、同時に表示画面の明るさのむらを少なくし、均一で明るい画面を提供することができる。かかる拡散板を設けることにより、初回の入射光は反射の繰り返し回数が程よく増加し、拡散板の拡散機能と相俟って均一の明るい表示画面を提供することができたものと考えられる。
【００９８】
前記の輝度向上フィルムとしては、例えば誘電体の多層薄膜や屈折率異方性が相違する薄膜フィルムの多層積層体の如き、所定偏光軸の直線偏光を透過して他の光は反射する特性を示すもの、コレステリック液晶ポリマーの配向フィルムやその配向液晶層をフィルム基材上に支持したものの如き、左回り又は右回りのいずれか一方の円偏光を反射して他の光は透過する特性を示すものなどの適宜なものを用いうる。
【００９９】
従って、前記した所定偏光軸の直線偏光を透過させるタイプの輝度向上フィルムでは、その透過光をそのまま偏光板に偏光軸を揃えて入射させることにより、偏光板による吸収ロスを抑制しつつ効率よく透過させることができる。一方、コレステリック液晶層の如く円偏光を透過するタイプの輝度向上フィルムでは、そのまま偏光子に入射させることもできるが、吸収ロスを抑制する点よりその円偏光を、位相差板を介し直線偏光化して偏光板に入射させることが好ましい。なお、その位相差板として１／４波長板を用いることにより、円偏光を直線偏光に変換することができる。
【０１００】
可視光域等の広い波長で１／４波長板として機能する位相差板は、例えば波長５５０ｎｍの淡色光に対して１／４波長板として機能する位相差板と他の位相差特性を示す位相差層、例えば１／２波長板として機能する位相差層とを重畳する方式などにより得ることができる。従って、偏光板と輝度向上フィルムの間に配置する位相差板は、１層または２層以上の位相差層からなるものであってよい。
【０１０１】
なお、コレステリック液晶層についても、反射波長が相違するものの組合せにして２層又は３層以上重畳した配置構造とすることにより、可視光域等の広い波長範囲で円偏光を反射するものを得ることができ、それに基づいて広い波長範囲の透過円偏光を得ることができる。
【０１０２】
また、偏光板は、上記の偏光分離型偏光板の如く、偏光板と２層又は３層以上の光学層とを積層したものからなっていても良い。従って、上記の反射型偏光板や半透過型偏光板と位相差板を組み合わせた反射型楕円偏光板や半透過型楕円偏光板などであっても良い。
【０１０３】
偏光板に前記光学層を積層した光学フィルムは、液晶表示装置等の製造過程で順次別個に積層する方式にても形成することができるが、予め積層して光学フィルムとしたものは、品質の安定性や組立作業等に優れていて液晶表示装置などの製造工程を向上させうる利点がある。積層には粘着層等の適宜な接着手段を用いうる。前記の偏光板と他の光学層の接着に際し、それらの光学軸は目的とする位相差特性などに応じて適宜な配置角度とすることができる。
【０１０４】
また、本発明に用いられる、被膜溶液としては、例えば、光学機能材料の溶液が用いられる。光学機能層としては、偏光層、円偏光層、光学補償層、位相差層、ハードコート層、反射防止層、拡散層などが挙げられる。これら光学機能層は、前記光学フィルムの説明において説明しているが、本発明の光学機能材料の溶液としては、これら光学機能層の形成を、これら材料の溶液を用いる場合が相当する。なお、当該溶液には、用途に応じて、各種の添加剤を含有させることができる。
【０１０５】
なお、これら光学機能材料の溶液が塗工され、光学機能層が形成される基材フィルムとしては、前記光学フィルムにおいて、偏光子の透明保護フィルムとして例示されたものと同様のものが用いられる。
【０１０６】
前記偏光層、円偏光層を形成する材料としては、当該材料の溶液を、基材フィルムに塗工、乾燥後に、基材フィルム上で配向し、偏光性、円偏光性を発現するものである。かかる化合物としては、二色性染料化合物、液晶系化合物があげられる。
【０１０７】
前記光学補償層、位相差層の形成には、液晶材料があがられる。液晶材料としては、例えば、重合性液晶モノマーおよび／または液晶ポリマーが用いられる。前記重合性液晶モノマーとしては、たとえば、ネマチック液晶性モノマーがあげられる。重合性液晶モノマーを含有する場合には、通常、光重合開始剤を含有する。光重合開始剤は各種のものを特に制限なく使用できる。
【０１０８】
ネマチック液晶性モノマーとしては、末端にアクリロイル基、メタクリロイル基等の重合性官能基を有し、これに環状単位等からなるメソゲン基を有するものがあげられる。また重合性官能基として、アクリロイル基、メタアクリロイル基等を２つ以上有するものを用いて架橋構造を導入して耐久性を向上させることもできる。メソゲン基となる前記環状単位としては、たとえば、ビフェニル系、フェニルベンゾエート系、フェニルシクロヘキサン系、アゾキシベンゼン系、アゾメチン系、アゾベンゼン系、フェニルピリミジン系、ジフェニルアセチレン系、ジフェニルベンゾエート系、ビシクロへキサン系、シクロヘキシルベンゼン系、ターフェニル系等があげられる。なお、これら環状単位の末端は、たとえば、シアノ基、アルキル基、アルコキシ基、ハロゲン基等の置換基を有していてもよい。
【０１０９】
主鎖型の液晶ポリマーとしては、芳香族単位等からなるメソゲン基を結合した構造を有する縮合系のポリマー、たとえば、ポリエステル系、ポリアミド系、ポリカーボネート系、ポリエステルイミド系などのポリマーがあげられる。メソゲン基となる前記芳香族単位としては、フェニル系、ビフェニル系、ナフタレン系のものがあげられ、これら芳香族単位は、シアノ基、アルキル基、アルコキシ基、ハロゲン基等の置換基を有していてもよい。
【０１１０】
側鎖型の液晶ポリマーとしては、ポリアクリレート系、ポリメタクリレート系、ポリシロキサン系、ポリマロネート系の主鎖を骨格とし、側鎖に環状単位等からなるメソゲン基を有するものがあげられる。メソゲン基となる前記環状単位としては、たとえば、ビフェニル系、フェニルベンゾエート系、フェニルシクロヘキサン系、アゾキシベンゼン系、アゾメチン系、アゾベンゼン系、フェニルピリミジン系、ジフェニルアセチレン系、ジフェニルベンゾエート系、ビシクロへキサン系、シクロヘキシルベンゼン系、ターフェニル系等があげられる。なお、これら環状単位の末端は、たとえば、シアノ基、アルキル基、アルコキシ基、ハロゲン基等の置換基を有していてもよい。
【０１１１】
前記重合性液晶モノマー、液晶ポリマーのいずれのメソゲン基も屈曲性を付与するスペーサ部を介して結合していてもよい。スペーサ部としては、ポリメチレン鎖、ポリオキシメチレン鎖等があげられる。スペーサ部を形成する構造単位の繰り返し数は、メソゲン部の化学構造により適宜に決定されるがポリメチレン鎖の繰り返し単位は０〜２０、好ましくは２〜１２、ポリオキシメチレン鎖の繰り返し単位は０〜１０、好ましくは１〜３である。
【０１１２】
前記ネマチック液晶性モノマー、液晶性ポリマーには、液晶状態においてコレステリック相を呈するように、コレステリック液晶性モノマーやカイラル剤を配合することができる。またコレステリック液晶性ポリマーを用いることができる。得られたコレステリック液晶相は選択反射フィルムとして用いられる。カイラル剤としては、光学活性基を有し、ネマチック液晶性モノマー等の配向を乱さないものであれば特に制限されない。カイラル剤は液晶性を有していてもよく液晶性を有しなくてもよいが、コレステリック液晶性を示すものを好ましく使用できる。カイラル剤は反応性基を有するもの、有しないもののいずれも使用できるが、硬化して得られるコレステリック液晶配向フィルムの耐熱性、耐溶剤性の点では反応性基を有するものが好ましい。反応性基としては、たとえば、アクリロイル基、メタアクリロイル基、アジド基、エポキシ基などがあげられる。
【０１１３】
またディスコチック液晶の傾斜配向層からなる光学的異方性層が光学補償位相差相として用いられる。ディスコチック液晶としては、特開平８−９４８３６号公報等に記載のものを例示できる。
【０１１４】
なお、前記液晶モノマー、液晶ポリマーは、配向膜上に展開させることができる。配向膜としては、従来より知られている各種のものを使用でき、たとえば、透明な基材上にポリイミドやポリビニルアルコール等からなる薄膜を形成してそれをラビングする方法により形成したもの、透明なフィルムを延伸処理した延伸フィルム、シンナメート骨格やアゾベンゼン骨格を有するポリマーまたはポリイミドに偏光紫外線を照射したもの等を用いることができる。
【０１１５】
ハードコート層を形成する材料としては、ハードコート性に優れ（ＪＩＳ  Ｋ５４００の鉛筆硬度試験でＨ以上の硬度を示すもの）、十分な強度を持ち、光線透過率の優れたものであれば特に制限はない。例えば、熱硬化型樹脂、熱可塑型樹脂、紫外線硬化型樹脂、電子線硬化型樹脂、二液混合型樹脂などがあげられる。これらのなかでも紫外線照射による硬化処理にて、簡単な加工操作にて効率よく光拡散層を形成することができる紫外線硬化型樹脂が好適である。紫外線硬化型樹脂としては、ポリエステル系、アクリル系、ウレタン系、アミド系、シリコーン系、エポキシ系等の各種のものがあげられ、紫外線硬化型のモノマー、オリゴマー、ポリマー等が含まれる。好ましく用いられる紫外線硬化型樹脂は、例えば紫外線重合性の官能基を有するもの、なかでも当該官能基を２個以上、特に３〜６個有するアクリル系のモノマーやオリゴマー成分を含むものがあげられる。また紫外線硬化型樹脂には、紫外線重合開始剤が配合されている。
【０１１６】
ハードコート層には、前述の通り、導電性微粒子粒子を配合することで、屈折率を調整することができ、無機または有機の球形もしくは不定形のフィラーを分散含有させて、その表面を微細凹凸構造にして、光拡散による防眩性を付与することができる。光拡散性の付与は反射率を低減するうえでも好ましい。
【０１１７】
反射防止層の形成材料としては、例えば、紫外線硬化型アクリル樹脂等の樹脂系材料、樹脂中にコロイダルシリカ等の無機微粒子を分散させたハイブリッド系材料、テトラエトキシシラン、チタンテトラエトキシド等の金属アルコキシドを用いたゾル−ゲル系材料等があげられる。また、それぞれの材料は、表面の防汚染性付与するためフッ素基含有化合物が用いられる。耐擦傷性の面からは、無機成分含有量が多い低屈折率層材料が優れる傾向にあり、特にゾル−ゲル系材料が好ましい。ゾル−ゲル系材料は部分縮合して用いることができる。
【０１１８】
前記光学機能材料の溶液に用いる溶剤成分としては、材料の種類に応じて各種の溶剤を用いることができる。溶剤としては、粘着剤溶液に用いたものと同様のものを例示できる。また、粘着剤溶液と同様に溶剤としては、トルエン、酢酸エチル、メチルエチルケトン、メチルイソブチルケトンであるのが好ましい。
【０１１９】
光学機能材料の溶液において、当該溶液中の光学機能材料の濃度は、塗工性、乾燥性、外観などの点から設定されるが、通常は、０．１〜３０重量％程度、好ましくは１〜２５重量％である。
【０１２０】
なお、本発明の粘着剤付き光学フィルムの光学フィルムや粘着剤層などの各層には、例えばサリチル酸エステル系化合物やベンゾフェノール系化合物、ベンゾトリアゾール系化合物やシアノアクリレート系化合物、ニッケル錯塩系化合物等の紫外線吸収剤で処理する方式などの方式により紫外線吸収能をもたせたものなどであってもよい。
【０１２１】
本発明の粘着剤付き光学フィルムは液晶表示装置等の各種画像表示装置の形成などに好ましく用いることができる。液晶表示装置の形成は、従来に準じて行いうる。すなわち液晶表示装置は一般に、液晶セルと粘着剤付き光学フィルム、及び必要に応じての照明システム等の構成部品を適宜に組み立てて駆動回路を組み込むことなどにより形成されるが、本発明においては本発明による光学フィルムを用いる点を除いて特に限定は無く、従来に準じうる。液晶セルについても、例えばＴＮ型やＳＴＮ型、π型などの任意なタイプなどの任意なタイプのものを用いうる。
【０１２２】
液晶セルの片側又は両側に粘着剤付き光学フィルムを配置した液晶表示装置や、照明システムにバックライトあるいは反射板を用いたものなどの適宜な液晶表示装置を形成することができる。その場合、本発明による光学フィルムは液晶セルの片側又は両側に設置することができる。両側に光学フィルムを設ける場合、それらは同じものであっても良いし、異なるものであっても良い。さらに、液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【実施例】
【０１２３】
以下に、実施例によって本発明を具体的に説明するが、本発明はこれら実施例によって限定されるものではない。なお、各例中の部および％はいずれも重量基準である。
【０１２４】
実施例１
（光学フィルムの作製）
厚さ８０μｍのポリビニルアルコールフィルムを４０℃のヨウ素水溶液中で５倍に延伸したのち５０℃で４分間乾燥させて偏光子を得た。この偏光子の両側にトリアセチルセルロースフィルムを、ポリビニルアルコール系接着剤を用いて接着し、偏光板を得た。
【０１２５】
（粘着剤溶液の調製）
ベースポリマーとして、ブチルアクリレート：アクリル酸：２−ヒドロキシエチルアクリレート＝１００：５：０．１（重量比）の共重合体からなる重量平均分子量２００万のアクリル系ポリマーを含有する溶液（固形分２４％，溶剤成分は酢酸エチル，沸点７７℃）を用いた。上記アクリル系ポリマー溶液にイソシアネート系多官能性化合物である日本ポリウレタン社製コロネートＬをポリマー固形分１００部に対して３．２部、及び添加剤（ＫＢＭ−４０３，信越シリコーン社製）を０．６部、粘度調整のための希釈溶剤（トルエン，沸点１１０℃）を加え、粘着剤溶液（アクリル系ポリマーの固形分１１％）を調製した。
【０１２６】
（粘着型光学フィルムの作製）
上記粘着剤溶液を、離型フィルム（ポリエチレンテレフタレート基材：ダイヤホイルＭＲＦ３８、三菱化学ポリエステル製）上に、コンマコーターを用いて塗工厚み２５０μｍで塗工した後、連続して、温度を７５℃に設定した乾燥オーブン中で乾燥させ、厚み２０μｍの粘着剤層を形成した。
【０１２７】
コンマコーターから乾燥オーブンまでの距離は０．５ｍ、塗工速度は２ｍ／分とした。コンマコーターから乾燥オーブンまでの、雰囲気環境は、２５℃、７０％ＲＨであった。当該雰囲気環境における結露点温度は２０℃である。コンマコーターから乾燥オーブンまでに結露は生じなかった。
【０１２８】
乾燥オーブンとしては、図２に例示の乾燥オーブン（長さは４．５ｍ）を用いた。乾燥オーブンに取り込まれた空気の雰囲気環境は、３１℃、８６％ＲＨであった。当該雰囲気環境における結露点温度は２８℃である。乾燥オーブン中の入り口から５０ｃｍの位置で、離型フィルムの温度を測定したところ、３５．４℃であった。
【０１２９】
光学フィルムとして上記偏光板を用い、オーブン乾燥後に、離型フィルム上に形成した粘着剤層を、当該偏光板とラミネータロールで貼り合わせて粘着型偏光板を得た。
【０１３０】
実施例２
実施例１において、コンマコーターから乾燥オーブンまでの距離を１ｍとしたこと、乾燥オーブンの入り口の手前５０ｃｍの位置に４０℃の温水を通した加温ロールを設置し、離型フィルムの塗工面に対して背面を、当該加温ロールに接触させて加温したこと以外は、実施例１と同様にして、粘着型偏光板を作製した。なお、コンマコーターから乾燥オーブンまでに結露は生じなかった。乾燥オーブンの手前２０ｃｍの位置で、離型フィルムの温度を測定したところ、３２．１℃であった。
【０１３１】
実施例３
実施例１において、粘着剤溶液を４５℃に加温して塗工したこと、乾燥オーブンの温度を４５℃に変えたこと以外は、実施例１と同様にして、粘着型偏光板を作製した。なお、コンマコーターから乾燥オーブンまでに結露は生じなかった。乾燥オーブンの手前２０ｃｍの位置で、離型フィルムの温度を測定したところ、３８℃であった。
【０１３２】
比較例１
実施例１において、乾燥オーブンの温度を５０℃に変えたこと以外は、実施例１と同様にして、粘着型偏光板を作製した。
【０１３３】
実施例４
（光学補償層の塗工溶液の調製）
下記化１で表されるネマチック液晶性化合物９０部、下記化２で表されるカイラル剤１０部、および光重合開示剤（イルガキュア９０７，チバスペシャリフィケミカルズ社製）５部を、メチルエチルケトン（沸点７９．６℃）３００部に均一に混合して、液晶材料の塗工溶液を調製した。
【０１３４】
【化１】
2007246717.tif 000002
【０１３５】
【化２】
2007246717.tif 000003
【０１３６】
（光学補償フィルムの作製）
上記液晶材料の塗工溶液を、厚み７５μｍのポリエチレンテレフタレートフィルム（基材フィルム）の上に、ダイココーターを用いて塗工厚み２０μｍで塗工した後、連続して、温度を７５℃に設定した乾燥オーブン中で乾燥させ、塗膜を形成した。
【０１３７】
ダイコーターから乾燥オーブンまでの距離は０．５ｍ、塗工速度は２ｍ／分とした。ダイコーターから乾燥オーブンまでの、雰囲気環境は、２５℃、７０％ＲＨであった。当該雰囲気環境における結露点温度は２０℃である。ダイコーターから乾燥オーブンまでに結露は生じなかった。
【０１３８】
乾燥オーブンとしては、図２に例示の乾燥オーブン（長さは４．５ｍ）を用いた。乾燥オーブンに取り込まれた空気の雰囲気環境は、３１℃、８６％ＲＨであった。当該雰囲気環境における結露点温度は２８℃である。乾燥オーブン中の入り口から５０ｃｍの位置で、基材フィルムの温度を測定したところ、３８．１℃であった。
【０１３９】
次いで、上記塗膜に、紫外線照射を行い（２０ｍＪ／ｃｍ2，波長３６５ｎｍ）、厚み２μｍのカイラルネマチック（コレステリック）液晶層からなる光学補償層を形成し、光学補償フィルムを得た。なお、この光学補償層における、面内位相差は０ｎｍ、厚み方向位相差は１１０ｎｍであった。
【０１４０】
比較例２
実施例４において、乾燥オーブンの温度を３５℃に変えたこと以外は、実施例４と同様にして、光学補償フィルムを作製した。
【０１４１】
比較例３
実施例４において、乾燥オーブンの温度を９０℃に変えたこと、塗工速度を０．５ｍ／分に変えたこと以外は、実施例４と同様にして、光学補償フィルムを作製した。
【０１４２】
実施例５
（ハードコート層の塗工溶液の調製）
ウレタンアクリル型紫外線硬化型樹脂（大日本インキ化学工業社製，商品名ユニフィック１７‐８０６）１００部、および光重合開示剤（イルガキュア９０７，チバスペシャリフィケミカルズ社製）３部を、固形分が２５％になるように計量されたトルエンと混合して、塗工溶液を調製した。
【０１４３】
（ハードコートフィルムの作製）
上記塗工溶液を、厚み８０μｍのトリアセチルセルロースフィルム（基材フィルム）上に、ダイココーターを用いて塗工した後、連続して、温度を８０℃に設定した乾燥オーブン中で乾燥させ、塗膜を形成した。
【０１４４】
ダイコーターから乾燥オーブンまでの距離は０．５ｍ、塗工速度は２ｍ／分とした。ダイコーターから乾燥オーブンまでの、雰囲気環境は、２５℃、７０％ＲＨであった。当該雰囲気環境における結露点温度は２０℃である。ダイコーターから乾燥オーブンまでに結露は生じなかった。
【０１４５】
乾燥オーブンとしては、図２に例示の乾燥オーブン（長さは４．５ｍ）を用いた。乾燥オーブンに取り込まれた空気の雰囲気環境は、３１℃、８６％ＲＨであった。当該雰囲気環境における結露点温度は２８℃である。乾燥オーブン中の入り口から５０ｃｍの位置で、基材フィルムの温度を測定したところ、３６．１℃であった。
【０１４６】
次いで、上記塗膜に、紫外線照射を行い（２０ｍＪ／ｃｍ2，波長３６５ｎｍ）、厚み５μｍのハードコート層を形成し、ハードコートフィルムを得た。
【０１４７】
比較例４
実施例５において、乾燥オーブンの温度を６０℃に変えたこと以外は、実施例４と同様にして、ハードコートフィルムを作製した。
【０１４８】
上記実施例および比較例で得られた被膜フィルム（粘着型偏光板、光学補償フィルムまたはハードコートフィルム）について以下の評価を行った。評価結果を表１に示す。なお、各例における、乾燥オーブン中の入り口から５０ｃｍの位置で測定した、基材フィルムの温度についても表１に示す。なお、基材フィルム、離型フィルムの温度測定は、基材フィルムの背面に対して、接触式フィルム温度計（ＬＩＮＥ精機社製のＴｃ‐７００）を用いて行った。
【０１４９】
（外観評価）
得られた粘着型偏光板または粘着型位相差板の外観を、透明または白濁で目視評価した。実施例では、乾燥工程（乾燥オーブン中）で、基材フィルム上の被膜溶液（塗膜）に結露は認められなかった。一方、比較例１、２、４では結露が認められた。なお、比較例３では、基材フィルムの温度が、被膜溶液中の溶剤の沸点よりも高く、発泡は生じた。
【０１５０】
（ヘイズ）
ＪＩＳ  Ｋ７１３６（１９８１年版）のヘイズ（曇度）に準じ、ヘイズメーターＨＭ１５０型（商品名、（株）村上色彩技術研究所製）を用いて測定した。
【０１５１】
（投錨性）
作製された粘着型偏光板または粘着型位相差板を２５ｍｍ幅×５０ｍｍ長さに切断した。これの粘着剤層面と５０μｍ厚のポリエチレンテレフタレートフィルム表面にインジウム−酸化錫を蒸着ざせた蒸着フィルムの蒸着面とが接するように貼り合わせた後、２０分間以上、２３℃／６０％ＲＨの環境下に放置した。その後、ポリエチレンテレフタレートフィルムの端部を手で剥離し、粘着剤がポリエチレンテレフタレートフィルム側に付着しているのを確認してから、引張試験機（島津製作所社製，オートグラフＡＧ−１）を用いて、１８０°剥離、引張速度３００ｍｍ／ｍｉｎにて室温雰囲気下（２５℃）にて、光学フィルムと粘着剤層との密着性（Ｎ／２５ｍｍ）を測定した。各サンプルについて、３点の測定を行いそれらの平均値とした。
【０１５２】
【表１】
2007246717.tif 000004
【図面の簡単な説明】
【０１５３】
【図１】本発明の粘着型光学フィルムの製造方法を示す概念図の一例である。
【図２】乾燥オーブンの概念図の一例である。
【符号の説明】
【０１５４】
１  離型フィルム（基材フィルム）
２  粘着剤層（被膜層）
３  光学フィルム
１１  ダイコーター
１２  乾燥オーブン
１３  加温ロール
１４  転写ロール
２１  粘着剤溶液（被膜溶液）
【図１】
2007246717.tif 000005
【図２】
2007246717.tif 000006